(57)【要約】【課題】  炭化珪素（ＳｉＣ）単結晶ウエハ上に高品質なエピタキシャル薄膜を成長させ、その薄膜を用いて高性能なデバイスを歩留り良く作製する。【解決手段】  エピタキシャル薄膜成長とそのデバイス作製に使用される口径５０ｍｍ以上のＳｉＣ単結晶ウエハであって、ウエハ面内の任意の２点間での結晶方位のずれが６０秒／ｃｍ以下であるモザイク性の小さな炭化珪素単結晶ウエハ。【選択図】なし【特許請求の範囲】
【請求項１】
エピタキシャル薄膜成長用基板として用いられる口径５０ｍｍ以上の炭化珪素単結晶ウエハであって、ウエハ面内の任意の２点間での成長面方位のずれが６０秒／ｃｍ以下であることを特徴とするモザイク性の小さな炭化珪素単結晶ウエハ。
【請求項２】
ウエハ面内の任意の２点間での成長面方位のずれが３０秒／ｃｍ以下である請求項１記載の炭化珪素単結晶ウエハ。
【請求項３】
ウエハ面内の任意の２点間での任意の結晶面方位のずれが６０秒／ｃｍ以下である請求項１記載の炭化珪素単結晶ウエハ。
【請求項４】
ウエハ面内の任意の２点間での任意の結晶面方位のずれが３０秒／ｃｍ以下である請求項１記載の炭化珪素単結晶ウエハ。
【発明の詳細な説明】
【技術分野】
【０００１】
本発明はエピタキシャル薄膜を用いて作製される光デバイスあるいは電子デバイス用の基板として使用される良質で大型のＳｉＣ単結晶ウエハに関するものである。
【背景技術】
【０００２】
炭化珪素（ＳｉＣ）は、耐熱性及び機械的強度に優れ、物理的、化学的に安定なことから、耐環境性半導体材料として注目されている。また近年、青色から紫外にかけての短波長光デバイス、高周波高耐圧電子デバイス等の基板ウエハとしてＳｉＣ単結晶ウエハの需要が高まっている。
【０００３】
ＳｉＣ単結晶ウエハを用いて発光デバイス、電子デバイスなどを作製する場合に、通常ウエハ上に薄膜（例えば、ＳｉＣ薄膜あるいはＧａＮ薄膜）をエピタキシャル成長させる必要がある。これらの薄膜は、ＧａＮの場合、一般にＭＯＣＶＤ法（有機金属化学蒸着法）やＭＢＥ法（分子線エピタキシー法）と呼ばれる薄膜成長法で、また、ＳｉＣの場合は、熱ＣＶＤ法（熱化学蒸着法）や液相エピタキシャル成長法と呼ばれる方法により、ＳｉＣ基板上に堆積される。この際、高品質なエピタキシャル薄膜を得るには、薄膜を成長させるＳｉＣ基板の面方位が重要なパラメータとなっている。例えば、Ｋｉｍｏｔｏらは、高品質のＳｉＣエピタキシャル薄膜を得るには、（０００１）面を有するＳｉＣ基板に特定のオフ角度を付ける必要のあること示している（非特許文献１）。また、ＧａＮエピタキシャル薄膜成長においては、ＳｉＣ基板の面方位が（０００１）面からずれた場合には、ステップバンチングと呼ばれる現象により巨大ステップが成長表面に出現し、組成ムラ、欠陥発生等の原因となることが示されている（非特許文献２）。そこで通常、ＳｉＣ薄膜あるいはＧａＮ薄膜のエピタキシャル成長の際には、これら所望の面方位に切り出したＳｉＣ単結晶ウエハが基板として用いられる。この際、基板の面方位は０．５°以下、より好ましくは０．２５°以下の角度精度で制御される必要がある。これ以上面方位角度がずれた場合には、所望の薄膜特性を得ることが難しくなる。
【０００４】
そこで現在、ＳｉＣ単結晶よりＸ線回折等の手法を使って精度良く所望の面方位の基板を取り出し、その上にＳｉＣ薄膜あるいはＧａＮ薄膜のエピタキシャル成長が行われている。しかしながら、このように精度良く切り出されたＳｉＣ単結晶ウエハを基板として用いても、薄膜あるいはその上に作製されたデバイスは部分的には良質な特性を示すものの、ウエハ全面に渡って良質な特性を得るのは困難であった。
【先行技術文献】
【非特許文献】
【０００５】
【非特許文献１】Ｊｏｕｒｎａｌ  ｏｆ  Ａｐｐｌｉｅｄ  Ｐｈｙｓｉｃｓ，Ｖｏｌ．７５，ｐ．８５０−８５９（１９９４）
【非特許文献２】Ｔ．Ｎｉｓｈｉｄａ  ｅｔ  ａｌ．，Ｊｏｕｒｎａｌ  ｏｆ  ＣｒｙｓｔａｌＧｒｏｗｔｈ，Ｖｏｌ．１９５，ｐ．４１−４７（１９９８）
【発明の概要】
【発明が解決しようとする課題】
【０００６】
上記したように、ＳｉＣ単結晶基板上へのエピタキシャル薄膜成長において、良質なエピタキシャル薄膜が得られるように所望の面方位を有したＳｉＣ単結晶基板を用いても、ウエハの全面に渡って良質な薄膜を得ることは困難であった。また、このことは、製造装置の改造やプロセス条件の改善によって解決できるものではなかった。
【０００７】
そこで、本発明は、上記問題点を解決したＳｉＣ単結晶ウエハを提供することを目的とする。
【課題を解決するための手段】
【０００８】
本発明は、モザイク性の小さなＳｉＣ単結晶ウエハを基板として用いることにより、上記課題を解決できることを見い出し、完成したものである。即ち、本発明は、
（１）  エピタキシャル薄膜成長用基板として用いられる口径５０ｍｍ以上の炭化珪素単結晶ウエハであって、ウエハ面内の任意の２点間での成長面方位のずれが６０秒／ｃｍ以下である炭化珪素単結晶ウエハ
（２）  ウエハ面内の任意の２点間での成長面方位のずれが３０秒／ｃｍ以下である（１）記載の炭化珪素単結晶ウエハ
（３）  ウエハ面内の任意の２点間での任意の結晶面方位のずれが６０秒／ｃｍ以下である（１）記載の炭化珪素単結晶ウエハ
（４）  ウエハ面内の任意の２点間での任意の結晶面方位のずれが３０秒／ｃｍ以下である（１）記載の炭化珪素単結晶ウエハ
である。
【発明の効果】
【０００９】
以上説明したように、この発明によれば、ＳｉＣ単結晶ウエハを基板としてエピタキシャル薄膜成長する場合に、ウエハ全面に渡って高品質な薄膜が作製可能である。このようなウエハ全面に渡って高品質な薄膜を用いれば、光学的特性の優れた発光素子、電気的特性の優れた電子デバイスを歩留り良く作製することができる。
【図面の簡単な説明】
【００１０】
【図１】ＳｉＣ単結晶ウエハのモザイク性を模式的に表わしたものである。
【図２】ＳｉＣ単結晶成長中の成長結晶形状を制御することにより、モザイク性の改善された部分が拡大する様子を模式的に表わしたものである。
【発明を実施するための形態】
【００１１】
本発明では、ＳｉＣ単結晶基板上に高品質のエピタキシャル薄膜を作製する際に、モザイク性が小さなＳｉＣ単結晶ウエハを基板として用いる。前述したように、例えばＳｉＣエピタキシャル薄膜あるいはＧａＮエピタキシャル薄膜の品質は、用いるＳｉＣ基板の面方位により大きく変化する。そこで通常、所望の面方位に切り出したＳｉＣ単結晶ウエハを基板として用いる。しかしながら、高品質な薄膜は基板の一部でのみ得られ、ウエハ全面に渡って高品質な薄膜を得ることは困難であった。発明者らは、この原因として、基板として用いられているＳｉＣ単結晶ウエハのモザイク性を考察した。現在市販されているＳｉＣ単結晶ウエハには、モザイク性といわれる結晶方位の微小なずれが存在する。この結晶方位のずれは高分解能のＸ線回折、あるいはＸ線トポグラフィー等により調べられている。例えば、Ｇｌａｓｓら（Ｊｏｕｒｎａｌ  ｏｆ  Ｃｒｙｓｔａｌ  Ｇｒｏｗｔｈ，Ｖｏｌ．１３２，ｐ．５０４−５１２（１９９３））、あるいはＴｕｏｍｉｎｅｎら（Ｍａｔｅｒｉａｌｓ  Ｒｅｓｅａｒｃｈ  Ｓｏｃｉｅｔｙ  Ｓｙｍｐｏｓｉｕｍ  Ｐｒｏｃｅｅｄｉｎｇｓ，Ｖｏｌ．３３９，ｐ．７２９−７３４（１９９４））は、高分解能のＸ線回折装置を用いて、ＳｉＣ単結晶ウエハのモザイク性について調べている。彼等によれば、ＳｉＣ単結晶ウエハのモザイク性は、ＳｉＣ単結晶ウエハが微小に方位が異なる多数のドメインから成っていることに起因している。このことを図１に模式的に示した。図１は（０００１）面ＳｉＣ単結晶ウエハが多数のドメインから成り、その〔０００１〕ｃ軸が、各ドメイン毎に僅かに異なっていることを示している。Ｇｌａｓｓら、あるいはＴｕｏｍｉｎｅｎらによれば、市販のＳｉＣ単結晶ウエハにおける、各ドメイン間の（０００１）面方位のずれは、１００〜２００秒／ｃｍと報告されている。
【００１２】
発明者らは、従来、所望の面方位を有するＳｉＣ単結晶ウエハを基板として用いてもウエハ全面に渡って高品質な膜が得られなかった原因が、ＳｉＣ単結晶ウエハのモザイク性に起因していることを実験的に見い出した。Ｅｌｌｉｓｏｎらの論文（Ｄｉａｍｏｎｄ  ａｎｄ  Ｒｅｌａｔｅｄ  Ｍａｔｅｒｉａｌｓ，Ｖｏｌ．６，ｐ．１３６９−１３７３（１９９７））に記載されているように、ＳｉＣ単結晶に上記したような大きなモザイク性が存在すると、ウエハ加工（研削、研磨工程）の際に、ウエハの反り等の好ましくない現象を伴って、結晶面方位のズレがウエハ面内で生じる（このような現象はｃｒｙｓｔａｌ  ｂｅｎｄｉｎｇと呼ばれている）。この結晶面方位のズレは、直径５０ｍｍのウエハにおいては、両端の領域で０．７°以上にも達する。従って、このようなモザイク性の大きなＳｉＣ単結晶ウエハをＳｉＣ薄膜あるいはＧａＮ薄膜のエピタキシャル成長に用いた場合には、ウエハ面内全域に渡って所望の面方位で結晶成長を行うことが困難となる。また、モザイク性の大きなＳｉＣ単結晶ウエハでは、図１に示されるように、各ドメインの境界は結晶学的には不整合な界面となっており、一般に高密度の転位欠陥網が存在する（この領域は小傾角粒界と呼ばれる）。高密度に転位欠陥が存在する領域上にエピタキシャル薄膜を成長した場合には、やはり品質が劣化することは避け難く、このこともウエハ全域に渡って高品質なエピタキシャル薄膜を作製することを困難なものとしていた。
【００１３】
これらの問題を解決する方法として、本発明では、エピタキシャル薄膜成長の際に、モザイク性の小さなＳｉＣ単結晶ウエハを基板として用いた。モザイク性の小さなＳｉＣ単結晶ウエハとは、ウエハ内の任意の２点間において、成長面方位のずれが６０秒／ｃｍ以下、より好ましくは３０秒／ｃｍ以下、さらに好ましくは、ウエハ内の任意の２点間において、任意の結晶面方位のずれが６０秒／ｃｍ以下、より好ましくは３０秒／ｃｍ以下のものを指す。
【００１４】
発明者らは、ＳｉＣ単結晶ウエハのモザイク性が小さな場合、すなわちウエハ内の任意の２点間において、成長面方位のずれが６０秒／ｃｍ以下の場合には、ウエハ加工の際に上記ｃｒｙｓｔａｌ  ｂｅｎｄｉｎｇ効果が小さくなり、直径５０ｍｍのウエハにおいても、両端の領域で面方位のズレが０．５°以下となることを見い出した。
【００１５】
次に、モザイク性の小さなＳｉＣ単結晶ウエハの製造方法の一例を説明する。ここでは種結晶を用いた昇華再結晶法により作製した。昇華再結晶法では黒鉛るつぼ内でＳｉＣ粉末原料を昇華させ、低温部に置かれた種結晶上に再結晶化させることによりＳｉＣ単結晶を製造する。成長は通常アルゴン等の不活性ガス中で行う。発明者らは、種結晶として、（０００１）面を有する口径５０ｍｍのＳｉＣ単結晶ウエハを用意し、成長温度２２００〜２４００℃で単結晶成長を約２０時間行った。この際、成長結晶内部に存在する温度勾配が成長中常に１５℃／ｃｍ以下となるように、るつぼの設計及び成長条件の選択を行った。このような低温度勾配の条件下では、新たに成長結晶に小傾角粒界が導入されることはなく、成長結晶のモザイク性は増加しない。また、モザイク性を増加させないためには、成長結晶への異種ポリタイプインクルージョンや黒鉛インクルージョン、Ｓｉ液滴等が成長表面に付着することも防止する必要がある。
【００１６】
さらに発明者らは、ＳｉＣ単結晶を成長させる際に、成長結晶の形状を成長方向に対して凸形状にすることが、モザイク性の改善に有効であることを見い出した。このことを図２を用いて説明する。図２は、ＳｉＣ単結晶中の小傾角粒界を構成する転位欠陥が結晶成長中、どのように成長結晶中を伝播していくかを模式的に表わしたものである。成長結晶のモザイク性の改善には、転位欠陥が結晶成長中、成長表面に垂直に伝播していくことを利用する。図２に示したように、ＳｉＣ単結晶の成長形状を成長方向に対して凸形状にした場合、小傾角粒界（転位欠陥の集合体）は成長表面に垂直に伝播し、結果として結晶の外周方向に移動することになる。小傾角粒界が結晶周辺部へ移動すると、中心部には小傾角粒界密度の低い領域、すなわちモザイク性の改善された領域が形成される。このように、低温度勾配の条件下でＳｉＣ単結晶の成長形状を制御して成長を行うと、成長したＳｉＣ単結晶のモザイク性は、用いた種結晶のそれよりも改善される（中心部にモザイク性の改善された部分が形成される）。
【００１７】
こうしてモザイク性の改善されたＳｉＣ単結晶から再度、（０００１）面を有するＳｉＣ単結晶ウエハを種結晶として準備し、この種結晶上に上記のモザイク性の改善される条件で再びＳｉＣ単結晶を成長する。この単結晶成長→種結晶切りだし→単結晶成長のプロセスを幾度か繰り返すことによって、モザイク性の改善された領域は拡大し、最終的にはウエハ全域に渡ってモザイク性の小さなＳｉＣ単結晶ウエハを製造することができる。
【００１８】
モザイク性の小さなＳｉＣ単結晶ウエハを作製するには、上記の昇華再結晶法以外の方法、例えば溶液成長法あるいは高温の化学的気相成長法等を利用することも考えられるが、これらの方法においても、成長の際の結晶内部の温度勾配を小さく保ち、且つ結晶の成長形状を成長方向に対して凸形状に保てば、モザイク性の小さなＳｉＣ単結晶ウエハを製造できる。
【実施例】
【００１９】
以下、本発明の実施例により具体的に説明する。
【００２０】
実施例１
ウエハ内の１ｃｍ離れた２点間での（０００１）面方位のズレが４０秒／ｃｍ以下というモザイク性の小さな口径５０ｍｍの６Ｈ型ＳｉＣ単結晶ウエハを基板として用いて、ＳｉＣのエピタキシャル成長を行った。基板の面方位は（０００１）面から＜１１−２０＞方向に３．５°オフしたものを使用した。このＳｉＣ単結晶ウエハは、従来技術で製造されたＳｉＣ単結晶ウエハ（ウエハ内の１ｃｍ離れた２点間での（０００１）面方位のズレが１５０秒／ｃｍ以上）を種結晶として、昇華再結晶法により、単結晶成長→種結晶切りだし→単結晶成長のプロセスを１８回繰り返すことにより製造した。この際、成長結晶内部の温度勾配を１５℃／ｃｍ以下となるようにし、且つ結晶の成長形状を成長方向に対して凸形状になるようにした。
【００２１】
ＳｉＣエピタキシャル薄膜の成長条件は、成長温度１５００℃、シラン（ＳｉＨ４）、プロパン（Ｃ３Ｈ８）、水素（Ｈ２）の流量が、それぞれ０．３ｍｌ／ｍｉｎ、０．２ｍｌ／ｍｉｎ、３．０ｌ／ｍｉｎであった。成長圧力は大気圧とした。成長時間は２時間で、膜厚としては約５μｍ成長した。
【００２２】
成長後、ノマルスキー光学顕微鏡、原子間力顕微鏡により、得られたエピタキシャル薄膜表面の欠陥密度（ピット、異種ポリタイプインクルージョンに起因する表面欠陥等）を調べたところ、周辺部、中央部共にほぼ同様な、低欠陥密度（欠陥密度：８×１０３個／ｃｍ２）のＳｉＣエピタキシャル薄膜が成長していた。
【００２３】
本発明の実施例では、（０００１）面ＳｉＣ単結晶ウエハを基板として用いたＳｉＣエピタキシャル薄膜成長を例にとり説明したが、低モザイク性の効果は、成長する結晶面が（０００１）面以外の場合（例えば（１１−２０）面等）においても有効である。
【００２４】
比較例１
比較例として、モザイク性の大きな口径５０ｍｍの６Ｈ型ＳｉＣ単結晶ウエハを基板として用いてＳｉＣエピタキシャル薄膜成長を行った。基板は、実施例１のモザイク性の小さなＳｉＣ単結晶ウエハを製造する工程で、最初に種結晶として使用したＳｉＣ単結晶ウエハを切り出すために用いた、従来技術により製造されたＳｉＣ単結晶から同様に切り出したＳｉＣ単結晶ウエハである。基板の面方位は（０００１）面から＜１１−２０＞方向に３．５°オフとした。このウエハ内の１ｃｍ離れた２点間での（０００１）面方位のズレは１５０秒／ｃｍ以上であった。
【００２５】
成長条件は実施例１と同じとし、成長後、得られたエピタキシャル薄膜の表面をノマルスキー光学顕微鏡、原子間力顕微鏡により観察したところ、中央部（欠陥密度：９×１０３個／ｃｍ２）に比べ、周辺部（外周から約１２ｍｍの領域）において約２倍の欠陥密度となった。
【００２６】
実施例２
ここではＳｉＣ単結晶基板上にＧａＮのエピタキシャル薄膜を成長させる場合について述べる。実施例１で使用した、モザイク性の小さなＳｉＣ単結晶ウエハを切り出すために用いたＳｉＣ単結晶から同様に切り出した口径５０ｍｍの６Ｈ型ＳｉＣ単結晶ウエハを基板として使用した。ウエハ内の１ｃｍ離れた２点間での（０００１）面方位のズレは４０秒／ｃｍ以下であった。面方位は（０００１）面ジャスト方位とした。
【００２７】
このＳｉＣ単結晶ウエハ上にＧａＮ薄膜をＭＯＣＶＤ法によりエピタキシャル成長させた。成長条件は、成長温度１０５０℃、トリメチルガリウム（ＴＭＧ）、アンモニア（ＮＨ３）、シラン（ＳｉＨ４）をそれぞれ、５４×１０−６ｍｏｌ／ｍｉｎ、４．０ｌ／ｍｉｎ、２２×１０−１１ｍｏｌ／ｍｉｎ流した。また、成長圧力は大気圧とした。成長時間は６０分間で、ｎ型の窒化ガリウムを３μｍの膜厚に成長させた。
【００２８】
得られたＧａＮ薄膜の表面状態を調べる目的で、成長表面をノマルスキー光学顕微鏡、原子間力顕微鏡により観察した。ウエハ全面に渡って非常に平坦なモフォロジーが得られ、全面に渡って高品質なＧａＮ薄膜が形成されているのが分かった。
【００２９】
比較例２
比較例として、モザイク性の大きな口径５０ｍｍの６Ｈ型ＳｉＣ単結晶ウエハを基板に用いてＳｉＣエピタキシャル薄膜成長を行った。基板は、比較例１で使用したモザイク性の大きなＳｉＣ単結晶ウエハを切り出すために用いたＳｉＣ単結晶から同様に切り出したＳｉＣ単結晶ウエハである。ウエハ内の１ｃｍ離れた２点間での（０００１）面方位のズレは１５０秒／ｃｍ以上であった。面方位は（０００１）面ジャスト方位とした。
【００３０】
成長条件は実施例２と同じとした。成長後、表面をノマルスキー光学顕微鏡、原子間力顕微鏡により観察したところ、中央部では、非常に平坦なモフォロジーを観察できたが、周辺部（外周から約１６ｍｍの領域）においては高さ０．１μｍ以上の巨大ステップが観測された。このような巨大ステップの周辺では、組成ムラや欠陥発生が起きやすく好ましくない。
【図１】
2011016721.tif 000002
【図２】
2011016721.tif 000003
【手続補正書】
【提出日】平成22年10月20日(2010.10.20)
【手続補正１】
【補正対象書類名】特許請求の範囲
【補正対象項目名】全文
【補正方法】変更
【補正の内容】
【特許請求の範囲】
【請求項１】
種結晶を用いた昇華再結晶法によって炭化珪素単結晶を作製し、該炭化珪素単結晶を切断して炭化珪素ウエハを製造する方法であって、前記種結晶を（０００１）面を有する炭化珪素単結晶ウエハとし、前記昇華再結晶法における成長結晶の形状を成長方向に対して凸状にする単結晶成長を行い、得られた単結晶から再度（０００１）面を有する炭化珪素単結晶ウエハを種結晶として準備し、該種結晶上に前記単結晶成長を行うプロセスを繰り返すことを特徴とするモザイク性の小さな炭化珪素単結晶ウエハの製造方法。
【手続補正３】
【補正対象書類名】明細書
【補正対象項目名】０００１
【補正方法】変更
【補正の内容】
【０００１】
本発明はエピタキシャル薄膜を用いて作製される光デバイスあるいは電子デバイス用の基板として使用される良質で大型のＳｉＣ単結晶ウエハの製造方法に関するものである。
【手続補正４】
【補正対象書類名】明細書
【補正対象項目名】０００７
【補正方法】変更
【補正の内容】
【０００７】
そこで、本発明は、上記問題点を解決したＳｉＣ単結晶ウエハの製造方法を提供することを目的とする。
【手続補正５】
【補正対象書類名】明細書
【補正対象項目名】０００８
【補正方法】変更
【補正の内容】
【０００８】
本発明は、モザイク性の小さなＳｉＣ単結晶ウエハを基板として用いることにより、上記課題を解決できることを見い出し、完成したものである。即ち、本発明は、
（１）種結晶を用いた昇華再結晶法によって炭化珪素単結晶を作製し、該炭化珪素単結晶を切断して炭化珪素ウエハを製造する方法であって、前記種結晶を（０００１）面を有する炭化珪素単結晶ウエハとし、前記昇華再結晶法における成長結晶の形状を成長方向に対して凸状にする単結晶成長を行い、得られた単結晶から再度（０００１）面を有する炭化珪素単結晶ウエハを種結晶として準備し、該種結晶上に前記単結晶成長を行うプロセスを繰り返すことを特徴とするモザイク性の小さな炭化珪素単結晶ウエハの製造方法である。
【手続補正６】
【補正対象書類名】明細書
【補正対象項目名】００２０
【補正方法】変更
【補正の内容】
【００２０】
実施例１
ウエハ内の１ｃｍ離れた２点間での（０００１）面方位のズレが４０秒／ｃｍ以下というモザイク性の小さな口径５０ｍｍの６Ｈ型ＳｉＣ単結晶ウエハを基板として用いて、ＳｉＣのエピタキシャル成長を行った。基板の面方位は（０００１）面から〔１１−２０〕方向に３．５°オフしたものを使用した。このＳｉＣ単結晶ウエハは、従来技術で製造されたＳｉＣ単結晶ウエハ（ウエハ内の１ｃｍ離れた２点間での（０００１）面方位のズレが１５０秒／ｃｍ以上）を種結晶として、昇華再結晶法により、単結晶成長→種結晶切りだし→単結晶成長のプロセスを１８回繰り返すことにより製造した。この際、成長結晶内部の温度勾配を１５℃／ｃｍ以下となるようにし、且つ結晶の成長形状を成長方向に対して凸形状になるようにした。
【手続補正７】
【補正対象書類名】明細書
【補正対象項目名】００２４
【補正方法】変更
【補正の内容】
【００２４】
比較例１
比較例として、モザイク性の大きな口径５０ｍｍの６Ｈ型ＳｉＣ単結晶ウエハを基板として用いてＳｉＣエピタキシャル薄膜成長を行った。基板は、実施例１のモザイク性の小さなＳｉＣ単結晶ウエハを製造する工程で、最初に種結晶として使用したＳｉＣ単結晶ウエハを切り出すために用いた、従来技術により製造されたＳｉＣ単結晶から同様に切り出したＳｉＣ単結晶ウエハである。基板の面方位は（０００１）面から〔１１−２０〕方向に３．５°オフとした。このウエハ内の１ｃｍ離れた２点間での（０００１）面方位のズレは１５０秒／ｃｍ以上であった。